(57)【要約】【課題】粗い紙に画像を形成しても、画像濃度のムラ及び温湿度環境による画像濃度の変化が小さい中間転写ベルトを提供する。【解決手段】中間転写ベルトは、基体１１上に、表層１２が形成されており、表層１２は、ポリロタキサン及び酸性カーボンブラックを含み、１０℃、１５％ＲＨにおける表層１２が形成されている側の表面抵抗率の常用対数値と、２７℃、８０％ＲＨにおける表層１２が形成されている側の表面抵抗率の常用対数値の差が２［Ｌｏｇ（Ω／□）］以下である。【選択図】図１
2015232589.tif 000002
【特許請求の範囲】
【請求項１】
基体上に、表層が形成されており、
前記表層は、ポリロタキサン及び酸性カーボンブラックを含み、
１０℃、１５％ＲＨにおける前記表層が形成されている側の表面抵抗率の常用対数値と、２７℃、８０％ＲＨにおける前記表層が形成されている側の表面抵抗率の常用対数値の差が２［Ｌｏｇ（Ω／□）］以下であることを特徴とする中間転写ベルト。
【請求項２】
前記酸性カーボンブラックは、揮発分が１５％以下であることを特徴とする請求項１に記載の中間転写ベルト。
【請求項３】
前記表層は、厚さが３０μｍ以上３００μｍ以下であることを特徴とする請求項１又は２に記載の中間転写ベルト。
【請求項４】
前記基体は、ポリイミド又はポリアミドイミドを含むことを特徴とする請求項１乃至３のいずれか一項に記載の中間転写ベルト。
【請求項５】
シームレスベルトであることを特徴とする請求項１乃至４のいずれか一項に記載の中間転写ベルト。
【請求項６】
感光体と、
請求項１乃至５のいずれか一項に記載の中間転写体と、
前記感光体を帯電させる帯電手段と、
該帯電した感光体に露光して静電潜像を形成する露光手段と、
該感光体に形成された静電潜像をトナーで現像してトナー像を形成する現像手段と、
該感光体に形成されたトナー像を前記中間転写体に転写する第一の転写手段と、
該中間転写体に転写されたトナー像を記録媒体に転写する第二の転写手段を有することを特徴とする画像形成装置。
【発明の詳細な説明】
【技術分野】
【０００１】
本発明は、中間転写ベルト及び画像形成装置に関する。
【背景技術】
【０００２】
従来、電子写真方式の画像形成装置においては、イエロー、マゼンタ、シアン、ブラックの４色の現像画像を一旦中間転写ベルト上に色重ねした後、一括して紙等の記録媒体に転写する方式が用いられている。
【０００３】
近年、記録媒体として、リサイクルペーパー、エンボス紙、和紙、クラフト紙等の粗い紙が使用されることが増えてきている。このような粗い紙に対する追従性は重要であり、追従性が悪いと、粗い紙の凹凸に起因する画像濃度のムラが発生する。
【０００４】
特許文献１には、電子写真方式で画像形成する画像形成装置に用いる画像形成装置用ベルトとして、ポリロタキサン及び／又は架橋ポリロタキサンを含む画像形成装置用ベルトが開示されている。
【発明の概要】
【発明が解決しようとする課題】
【０００５】
しかしながら、粗い紙に画像を形成しても、画像濃度のムラ及び温湿度環境による画像濃度の変化を小さくすることが望まれている。
【０００６】
本発明の一態様は、上記従来技術が有する問題に鑑み、粗い紙に画像を形成しても、画像濃度のムラ及び温湿度環境による画像濃度の変化が小さい中間転写ベルトを提供することを目的とする。
【課題を解決するための手段】
【０００７】
本発明の一態様は、中間転写ベルトにおいて、基体上に、表層が形成されており、前記表層は、ポリロタキサン及び酸性カーボンブラックを含み、１０℃、１５％ＲＨにおける前記表層が形成されている側の表面抵抗率の常用対数値と、２７℃、８０％ＲＨにおける前記表層が形成されている側の表面抵抗率の常用対数値の差が２［Ｌｏｇ（Ω／□）］以下である。
【発明の効果】
【０００８】
本発明の一態様によれば、粗い紙に画像を形成しても、画像濃度のムラ及び温湿度環境による画像濃度の変化が小さい中間転写ベルトを提供することができる。
【図面の簡単な説明】
【０００９】
【図１】中間転写ベルトの構造の一例を示す断面図である。
【図２】画像形成装置の一例を示す模式図である。
【図３】画像形成装置の他の例を示す模式図である。
【発明を実施するための形態】
【００１０】
次に、本発明を実施するための形態を図面と共に説明する。
【００１１】
図１に、中間転写ベルトの構造の一例を示す。
【００１２】
中間転写ベルトは、比較的屈曲性が得られる剛性が大きい基体１１上に、柔軟な表層１２が形成されている。
【００１３】
中間転写ベルトの１０℃、１５％ＲＨにおける表層１２が形成されている側の表面抵抗率及び２７℃、８０％ＲＨにおける表層１２が形成されている側の表面抵抗率を、それぞれＲＬＬ［Ω／□］及びＲＨＨ［Ω／□］とすると、式
ＬｏｇＲＬＬ−ＬｏｇＲＨＨ≦２
を満たす。ＬｏｇＲＬＬ−ＬｏｇＲＨＨが２［Ｌｏｇ（Ω／□）］を超えると、温湿度環境による画像濃度の変化が大きくなる。なお、ＬｏｇＲＬＬ−ＬｏｇＲＨＨは、通常、３［Ｌｏｇ（Ω／□）］以上である。
【００１４】
中間転写ベルトの２３℃、５０％ＲＨにおける表層１２が形成されている側の表面抵抗率は、通常、１×１０８〜１×１０１３Ω／□である。
【００１５】
中間転写ベルトの２３℃、５０％ＲＨにおける表層１２が形成されている側の体積抵抗率は、通常、１×１０８〜１×１０１１Ω・ｃｍである。
【００１６】
中間転写ベルトは、継ぎ目を有してもよいが、シームレスベルトであることが好ましい。これにより、耐久性及び画質を向上させることができる。
【００１７】
まず、基体１１について説明する。
【００１８】
基体１１は、樹脂中に電気抵抗を調整する電気抵抗調整剤が分散している。
【００１９】
樹脂としては、特に限定されないが、ＰＶＤＦ、ＥＴＦＥ等のフッ素系樹脂、ポリイミド、ポリアミドイミド等が挙げられる。中でも、機械強度（高弾性）や耐熱性の点から、ポリイミド又はポリアミドイミドが好ましい。
【００２０】
電気抵抗調整剤としては、特に限定されないが、金属酸化物、カーボンブラック、イオン導電剤、導電性高分子等が挙げられ、二種以上併用してもよい。
【００２１】
金属酸化物としては、酸化亜鉛、酸化スズ、酸化チタン、酸化ジルコニウム、酸化アルミニウム、酸化珪素等が挙げられる。
【００２２】
金属酸化物は、表面処理が施されていてもよい。これにより、樹脂中の分散性を向上させることができる。
【００２３】
カーボンブラックとしては、ケッチェンブラック、ファーネスブラック、アセチレンブラック、サーマルブラック、ガスブラック等が挙げられる。
【００２４】
イオン導電剤としては、テトラアルキルアンモニウム塩、トリアルキルベンジルアンモニウム塩、アルキルスルホン酸塩、アルキルベンゼンスルホン酸塩、アルキルサルフェート、グルセリン脂肪酸エステル、ソルビタン脂肪酸エステル、ポリオキシエチレンアルキルアミン、ポリオキシエチレン脂肪アルコールエステル、アルキルベタイン、過塩素酸リチウム等が挙げられる。
【００２５】
電気抵抗調整剤として、カーボンブラックを用いる場合、基体１１中のカーボンブラックの含有量は、通常、１０〜２５質量％であり、１５〜２０質量％であることが好ましい。基体１１中のカーボンブラックの含有量が１０質量％以上であることにより、電気抵抗の均一性を向上させることができる。一方、基体１１中のカーボンブラックの含有量が２５質量％以下であることにより、中間転写ベルトの機械強度を向上させることができる。
【００２６】
電気抵抗調整剤として、金属酸化物を用いる場合、基体１１中の金属酸化物の含有量は、通常、１〜５０質量％であり、１０〜３０質量％であることが好ましい。基体１１中の金属酸化物の含有量が１０質量％以上であることにより、電気抵抗の均一性を向上させることができる。一方、基体１１中の金属酸化物の含有量が２５質量％以下であることにより、中間転写ベルトの機械強度を向上させることができる。
【００２７】
基体１１は、分散助剤、補強剤、潤滑剤、熱伝導剤、酸化防止剤等をさらに含んでいてもよい。
【００２８】
基体１１の厚さは、通常、３０〜１５０μｍであり、４０〜１２０μｍであることが好ましく、５０〜８０μｍであることがさらに好ましい。基体１１の厚さが３０μｍ以上であることにより、亀裂によりベルトが裂けることを抑制することができる。一方、基体１１の厚さが１５０μｍ以下であることにより、曲げによりベルトが割れることを抑制することができる。
【００２９】
なお、基体１１は、樹脂又は樹脂の前駆体及び電気抵抗調整剤が有機溶媒中に溶解又は分散している塗布液を塗布した後、乾燥させることにより形成することができる。
【００３０】
有機溶媒としては、特に限定されないが、Ｎ−メチル−２−ピロリドン等が挙げられ、二種以上併用してもよい。中でも、ポリイミドの前駆体であるポリアミック酸及びポリアミドイミドが溶解しやすい点で、Ｎ−メチル−２−ピロリドンが好ましい。
【００３１】
塗布液の塗布方法としては、特に限定されないが、螺旋塗布法、ダイ塗布法、ロール塗布法等が挙げられる。
【００３２】
次に、表層１２について説明する。
【００３３】
表層１２は、ポリロタキサン及び酸性カーボンブラックを含む。
【００３４】
ここで、ロタキサンは、両末端に封鎖基を有する棒状分子が環状分子により包接されている。封鎖基は、環状分子の脱離を防止することが可能な嵩高い基である。また、両末端に封鎖基を有する棒状分子は、環状分子を貫通し、環状分子と共有結合により固定されていない。このため、棒状分子は、環状分子の中を自由に移動することができ、環状分子も、棒状分子に沿って移動することができる。つまり、応力が印加されると、環状分子が棒状分子に沿って、滑車のように自由に移動することができる。その結果、表層１２は、伸縮性や柔軟性に優れ、記録媒体への追従性が向上するため、粗い紙に画像を形成しても、画像濃度のムラが小さくなる。
【００３５】
ポリロタキサンは、両末端に封鎖基を有する棒状分子が、複数の環状分子により包接されている。
【００３６】
棒状分子及び／又は環状分子は、疎水性基により修飾されていてもよい。これにより、ポリロタキサンの有機溶媒に対する溶解性を向上させることができる。
【００３７】
疎水性基としては、特に限定されないが、アルキル基、ベンジル基等が挙げられる。
【００３８】
棒状分子としては、特に限定されないが、ポリエチレングリコール等が挙げられる。
【００３９】
封鎖基としては、特に限定されないが、アダマンチル基等が挙げられる。
【００４０】
両末端に封鎖基を有する棒状分子の分子量は、通常、１０００〜５００００であり、１００００〜４００００であることが好ましく、２００００〜３５０００であることがさらに好ましい。両末端に封鎖基を有する棒状分子の分子量が１０００以上であることにより、表層１２の柔軟性の低下を抑制すると共に、耐擦傷性及び記録媒体への追従性を向上させることができる。一方、両末端に封鎖基を有する棒状分子の分子量が５００００以下であることにより、塗布液の粘度の増大を抑制すると共に、平滑性、光沢等の外観の劣化を抑制することができる。
【００４１】
なお、環状分子は、必ずしも完全に閉環している必要はなく、棒状分子から脱離しない程度に開環していてもよい。
【００４２】
環状分子は、疎水性基で修飾しやすくなる点で、反応基を有することが好ましい。
【００４３】
反応基としては、特に限定されないが、ヒドロキシル基、カルボキシル基、アミノ基等が挙げられる。中でも、棒状分子の両末端に封鎖基を形成する際に、封鎖基と反応しないことから、ヒドロキシル基が好ましい。
【００４４】
環状分子としては、特に限定されないが、シクロデキストリン類、クラウンエーテル類等が挙げられ、二種以上併用してもよい。中でも、棒状分子を包接しやすい点で、シクロデキストリン類が好ましい。
【００４５】
シクロデキストリン類は、複数のグルコースがα−１，４−グリコシド結合で環状に結合している化合物である。中でも、６個、７個及び８個のグルコースが結合している化合物、即ち、α−、β−及びγ−シクロデキストリンが好ましく、包接性の観点からは、α−シクロデキストリンがさらに好ましい。
【００４６】
シクロデキストリン類のヒドロキシル基の少なくとも一つが疎水性基により修飾されていることが好ましい。これにより、有機溶媒に対する溶解性を向上させることができる。
【００４７】
なお、棒状分子を包接する環状分子の個数は、特に限定されない。
【００４８】
ポリロタキサンは、公知の方法により製造することができる（例えば、特許第４３７６８４９号参照）。
【００４９】
ポリロタキサンは、架橋剤により架橋されていてもよい。
【００５０】
架橋剤としては、特に限定されないが、メラミン樹脂、ポリイソシアネート（例えば、ヘキサメチレンジイソシアネート、フェニレンジイソシアネート、ジイソシアン酸トリレン）、イソシアネート基がブロックされているポリイソシアネート、塩化シアヌル、トリメソイルクロリド、テレフタロイルクロリド、エピクロロヒドリン、ジブロモベンゼン、グルタールアルデヒド、ジビニルスルホン、１，１'−カルボニルジイミダゾール、アルコキシシラン等が挙げられ、二種以上併用してもよい。中でも、架橋のしやすさから、ポリイソシアネートが好ましく、常温下での保管安定性の高さから、イソシアネート基がブロックされているポリイソシアネートがさらに好ましい。
【００５１】
イソシアネート基をブロックするブロック剤としては、特に限定されないが、オキシム類、ジケトン類、フェノール類、カプロラクタム類等が挙げられる。
【００５２】
ポリイソシアネートの市販品としては、デュラネート（旭化成ケミカルズ社製）、タケネート（三井化学社製）、コロネート（日本ポリウレタン工業社製）、デスモジュール（住化バイエルウレタン社製）等が挙げられる。
【００５３】
ポリロタキサンがヒドロキシル基を有し、架橋剤として、ポリイソシアネートを用いる場合、ヒドロキシル基に対するイソシアネート基のモル比は、通常、１．０〜１．２である。ヒドロキシル基に対するイソシアネート基のモル比が１．０以上であることにより、架橋が十分に進行し、表層１２の形状を維持することができる。一方、ヒドロキシル基に対するイソシアネート基のモル比が１．２以下であることにより、表層１２の柔軟性を維持することができる。
【００５４】
架橋剤を用いてポリロタキサンを架橋する温度は、通常、１３０〜２２０℃であり、１４０〜２００℃であることが好ましい。
【００５５】
架橋剤を用いてポリロタキサンを架橋する時間は、通常、３０秒間〜５時間である。
【００５６】
架橋剤を用いてポリロタキサンを架橋する際の加熱方法としては、特に限定されないが、プレス加熱法、蒸気加熱法、オーブン加熱法、熱風加熱法等が挙げられる。
【００５７】
なお、架橋剤を用いてポリロタキサンを架橋した後に、内部まで確実に架橋させるために、ポリロタキサンを後架橋してもよい。
【００５８】
ポリロタキサンを後架橋する時間は、通常、１〜４８時間である。
【００５９】
表層１２は、ポリロタキサン以外の樹脂をさらに含んでいてもよい。
【００６０】
ポリロタキサン以外の樹脂としては、特に限定されないが、アクリル樹脂、シリコーン樹脂、フッ素樹脂等が挙げられる。
【００６１】
酸性カーボンブラックは、中性カーボンブラックを、二酸化窒素、オゾン、硝酸等と反応させることにより、合成することができる。
【００６２】
酸性カーボンブラックの表面に存在する官能基としては、特に限定されないが、カルボキシル基、フェノール性水酸基、キノン基、ラクトン基等が挙げられる。
【００６３】
酸性カーボンブラックのｐＨは、７未満であり、５以下であることが好ましく、３．５以下であることがさらに好ましい。このため、ポリロタキサンに対する分散性が向上して電気抵抗のバラツキが小さくなるため、粗い紙に画像を形成しても、画像濃度のムラが小さくなる。また、粗い紙に画像を形成しても、温湿度環境による画像濃度の変化が小さくなる。この理由は、定かではないが、表層１２の表面に、酸性カーボンブラックが存在しやすくなっているためと考えられる。その結果、ポリロタキサンによる吸湿を抑制することができる。
【００６４】
酸性カーボンブラックのｐＨは、カーボンブラックと蒸留水の混合液のｐＨであり、ＪＩＳＫ６２２１−１９８２に準拠して測定することができる。
【００６５】
酸性カーボンブラックの揮発分は、１５％以下であることが好ましく、５％以下であることがさらに好ましい。これにより、温湿度環境による表面抵抗率の変化がさらに小さくなるため、温湿度環境による画像濃度の変化がさらに小さくなる。
【００６６】
なお、揮発分は、酸性カーボンブラックを９５０℃で７分間加熱した時の減量分であり、一般に、表面に存在する官能基が多い程、多くなる。
【００６７】
酸性カーボンブラックの市販品としては、ＭＡ７、ＭＡ８、ＭＡ１１、ＭＡ７７、ＭＡ７８、ＭＡ１００、ＭＡ１００Ｒ（以上、三菱化学社製）、Ｓｐｅｃｉａｌ  Ｂｌａｃｋ４、Ｓｐｅｃｉａｌ  Ｂｌａｃｋ４Ａ、Ｓｐｅｃｉａｌ  Ｂｌａｃｋ５、Ｓｐｅｃｉａｌ  Ｂｌａｃｋ６、Ｐｒｉｎｔｅｘ  Ｕ、Ｐｒｉｎｔｅｘ  Ｖ、Ｐｒｉｎｔｅｘ  １４０Ｕ、Ｐｒｉｎｔｅｘ  １４０Ｖ、Ｃｏｌｏｒ  Ｂｌａｃｋ  ＦＷ２００、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ１、Ｃｏｌｏｒ  Ｂｌａｃｋ  ＦＷ１８（以上、オリオン・エンジニアド・カーボンズ社製）等が挙げられる。
【００６８】
表層１２中の酸性カーボンブラックの含有量は、通常、２０質量％以下であり、１５質量％以下であることが好ましい。これにより、中間転写ベルトの粗い紙に対する追従性を向上させることができる。
【００６９】
表層１２は、分散剤をさらに含んでいてもよい。これにより、酸性カーボンブラックの分散性をさらに向上させることができる。
【００７０】
分散剤の市販品としては、ＤＩＳＰＥＲＢＹＫ−１３０、ＤＩＳＰＥＲＢＹＫ−１６１、ＤＩＳＰＥＲＢＹＫ−１６２、ＤＩＳＰＥＲＢＹＫ−１６３、ＤＩＳＰＥＲＢＹＫ−１６６、ＤＩＳＰＥＲＢＹＫ−１７０、ＤＩＳＰＥＲＢＹＫ−１７１、ＤＩＳＰＥＲＢＹＫ−１７４、ＤＩＳＰＥＲＢＹＫ−１８０、ＤＩＳＰＥＲＢＹＫ−１８２、ＤＩＳＰＥＲＢＹＫ−１８３、ＤＩＳＰＥＲＢＹＫ−１８４、ＤＩＳＰＥＲＢＹＫ−１８５、ＤＩＳＰＥＲＢＹＫ−２０００、ＤＩＳＰＥＲＢＹＫ−２００１、ＤＩＳＰＥＲＢＹＫ−２０５０、ＤＩＳＰＥＲＢＹＫ−２０７０、ＤＩＳＰＥＲＢＹＫ−２０９６、ＤＩＳＰＥＲＢＹＫ−２１５０、ＤＩＳＰＥＲＢＹＫ−２１５５（以上、ビックケミー社製）、ソルスパース３０００、ソルスパース９０００、ソルスパース１３２４０、ソルスパース１３６５０、ソルスパース１１２００、ソルスパース１３９４０、ソルスパース１７０００、ソルスパース１８０００、ソルスパース２００００、ソルスパース２１０００、ソルスパース２００００、ソルスパース２４０００、ソルスパース２６０００、ソルスパース２７０００、ソルスパース２８０００、ソルスパース３２０００、ソルスパース３６０００、ソルスパース３７０００、ソルスパース３８０００、ソルスパース４１０００、ソルスパース４２０００、ソルスパース４３０００、ソルスパース４６０００、ソルスパース５４０００、ソルスパース７１０００（以上、ルーブリゾール社製）等が挙げられる。
【００７１】
表層１２は、補強剤、潤滑剤、熱伝導剤、酸化防止剤等をさらに含んでいてもよい。
【００７２】
表層１２は、ポリロタキサン及び酸性カーボンブラックが有機溶媒中に溶解又は分散している塗布液を塗布した後、乾燥させることにより形成することができる。
【００７３】
有機溶媒としては、特に限定されないが、シクロヘキサノン、メチルエチルケトン、酢酸エチル、アセトン、トルエン、キシレン、テトラヒドロフラン等が挙げられ、二種以上併用してもよい。中でも、ポリロタキサンが溶解しやすく、カーボンブラックが分散しやすい点で、シクロヘキサノンが好ましい。
【００７４】
酸性カーボンブラックを有機溶媒中に分散させる際に用いる分散機としては、特に限定されないが、ビーズミル、サンドミル、ナノマイザー、ボールミル等が挙げられる。
【００７５】
塗布液の塗布方法としては、特に限定されないが、螺旋塗布法、ダイ塗布法、ロール塗布法、スプレー塗布法等が挙げられる。
【００７６】
表層１２の厚さは、通常、３０〜３００μｍであり、５０〜２００μｍであることが好ましい。表層１２の厚さが３０μｍ以上であることにより、粗い紙に画像を形成した場合の画像濃度のムラをさらに小さくすることができる。一方、表層１２の厚さが３００μｍ以下であることにより、中間転写ベルトがたわみやすくなったり、反りが大きくなって走行性が不安定になったり、中間転写ベルトを支持するローラの曲率部で屈曲することにより亀裂が発生したりすることを抑制することができる。
【００７７】
中間転写ベルトは、基体１１と表層１２の間に、ゴム、エラストマー等を含む比較的柔軟な弾性層がさらに形成されていてもよい。これにより、粗い紙に対する追従性をさらに向上させることができる。
【００７８】
中間転写ベルトは、基体１１と表層１２の間に、接着層がさらに形成されていてもよい。これにより、基体１１と表層１２の接着性をさらに向上させることができる。
【００７９】
画像形成装置は、感光体と、中間転写体と、感光体を帯電させる帯電手段と、帯電した感光体に露光して静電潜像を形成する露光手段と、感光体に形成された静電潜像をトナーで現像してトナー像を形成する現像手段と、感光体に形成されたトナー像を中間転写体に転写する第一の転写手段と、中間転写体に転写されたトナー像を記録媒体に転写する第二の転写手段を有する。
【００８０】
画像形成装置は、除電手段、クリーニング手段、リサイクル手段、制御手段等をさらに有してもよい。
【００８１】
画像形成装置は、感光体、帯電手段、露光手段及び現像手段を有する各色の画像形成ユニットが直列に配置されているフルカラー画像形成装置であることが好ましい。
【００８２】
図２に、画像形成装置の一例を示す。
【００８３】
１次転写ユニット５００は、中間転写ベルト５０１（図１参照）を有する。中間転写ベルト５０１の周りには、２次転写ユニット６００の２次転写バイアスローラ６０５、中間転写ベルト５０１をクリーニングするクリーニングブレード５０４、潤滑剤を塗布する潤滑剤塗布ブラシ５０５が設置されている。
【００８４】
また、中間転写ベルト５０１の外周面又は内周面に、位置検知用マーク（不図示）が設けられている。ただし、中間転写ベルト５０１の外周面に位置検知用マークを設ける場合は、クリーニングブレード５０４の通過域を避けて設ける工夫が必要である。光学センサ５１４は、位置検知用マークを検知し、中間転写ベルト５０１を支持する１次転写バイアスローラ５０７と駆動ローラ５０８の間に設けられている。
【００８５】
中間転写ベルト５０１は、１次転写バイアスローラ５０７、駆動ローラ５０８、ベルトテンションローラ５０９、２次転写対向ローラ５１０、クリーニング対向ローラ５１１及びフィードバック電流検知ローラ５１２により支持されている。
【００８６】
各ローラは、導電性材料で形成されており、１次転写バイアスローラ５０７以外の各ローラは接地されている。１次転写バイアスローラ５０７には、定電流又は定電圧制御されている１次転写電源８０１により、トナー像の重ね合わせ数に応じて、所定の大きさの電流又は電圧に制御されている転写バイアスが印加されている。
【００８７】
中間転写ベルト５０１は、駆動モータ（不図示）により、図中、矢印方向に回転駆動されるベルト駆動ローラ５０８により、矢印方向に駆動される。
【００８８】
中間転写ベルト５０１は、感光体ドラム２００上に形成されたトナー像を重ね合わせるために、通紙することが可能な最大のサイズもより大きく設定されている。
【００８９】
２次転写バイアスローラ６０５は、２次転写対向ローラ５１０により支持されている中間転写ベルト５０１の外周面に対して、後述する接離機構により、接離可能に構成されている。２次転写バイアスローラ６０５は、２次転写対向ローラ５１０に支持されている中間転写ベルト５０１との間に転写紙Ｐを挟持するように設置されており、定電流制御されている２次転写電源８０２により所定電流の転写バイアスが印加されている。
【００９０】
レジストローラ６１０は、２次転写バイアスローラ６０５と２次転写対向ローラ５１０により支持されている中間転写ベルト５０１との間に、所定のタイミングで転写紙Ｐを送り込む。また、２次転写バイアスローラ６０５には、クリーニングブレード６０８が接触している。クリーニングブレード６０８は、２次転写バイアスローラ６０５の表面に付着した付着物を除去してクリーニングする。
【００９１】
画像形成動作が開始されると、感光体ドラム２００は、駆動モータ（不図示）により、図中、矢印方向に回転し、感光体ドラム２００上に、ブラック（Ｋ）トナー像、シアン（Ｃ）トナー像、マゼンタ（Ｍ）トナー像及びイエロー（Ｙ）トナー像が形成される。中間転写ベルト５０１は、駆動ローラ５０８により、図中、矢印方向に回転する。中間転写ベルト５０１の回転に伴って、１次転写バイアスローラ５０７に印加されている転写バイアスにより、Ｋトナー像、Ｃトナー像、Ｍトナー像、Ｙトナー像が転写され、最終的に、Ｋ、Ｃ、Ｍ、Ｙの順に、中間転写ベルト５０１上に各色のトナー像が重ね合わされる。
【００９２】
例えば、Ｋトナー像は以下のように形成される。
【００９３】
帯電チャージャ２０３は、コロナ放電により感光体ドラム２００の表面を負電荷で所定電位に一様に帯電させる。位置検知用マークを検知した信号に基づいて、所定のタイミングで、カラースキャナによりＫ画像データが読み取られた後、書き込み光学ユニット（不図示）により、Ｋ画像データに基づいて、レーザ光により露光される。これにより、一様に帯電した感光体ドラム２００の表面の露光された部分は、露光された光量に比例する電荷が消失し、Ｋ静電潜像が形成される。Ｋ静電潜像に、Ｋ現像器２３１Ｋの現像ローラに付着している負に帯電したＫトナーが接触することにより、感光体ドラム２００の電荷が残っている部分にはＫトナーが付着せず、電荷の残っていない部分、即ち、露光された部分にはＫトナーが吸着し、Ｋトナー像が形成される。
【００９４】
感光体ドラム２００上に形成されたＫトナー像は、感光体ドラム２００と接触した状態で等速駆動回転している中間転写ベルト５０１の外周面に転写される。
【００９５】
Ｋトナー像が転写された後の感光体ドラム２００の表面に残留しているＫトナーは、クリーニング装置２０１によりクリーニングされた後、除電ランプ２０２で均一に除電される。
【００９６】
感光体ドラム２００は、Ｋトナー像が形成された後、Ｃトナー像が形成される。具体的には、所定のタイミングでカラースキャナによりＣ画像データが読み取られた後、書き込み光学ユニット（不図示）により、Ｃ画像データに基づいて、レーザ光により露光される。これにより、感光体ドラム２００の表面にＣ静電潜像が形成される。そして、Ｋ静電潜像の後端部が通過した後で、Ｃ静電潜像の先端部が到達する前に、リボルバ現像ユニット２３０が回転し、Ｃ現像器２３１Ｃが現像位置にセットされ、Ｃ静電潜像がＣトナーで現像され、Ｃトナー像が形成される。以後、同様にして、Ｍトナー像、Ｙトナー像が形成される。
【００９７】
感光体ドラム２００上に順次形成されたＫトナー像、Ｃトナー像、Ｍトナー像、Ｙトナー像は、中間転写ベルト５０１上に、順次位置合わせされて転写される。これにより、中間転写ベルト５０１上に、最大で４色が重ね合わされたトナー像が形成される。
【００９８】
一方、画像形成動作が開始されるときに、転写紙Ｐが転写紙カセット又は手差しトレイから給送され、レジストローラ６１０のニップで待機している。
【００９９】
そして、２次転写対向ローラ５１０により支持されている中間転写ベルト５０１と２次転写バイアスローラ６０５により形成されているニップに、中間転写ベルト５０１上のトナー像の先端がさしかかるときに、転写紙Ｐの先端がトナー像の先端に一致するように、レジストローラ６１０が駆動されて、転写紙ガイド板６０１に沿って転写紙Ｐが搬送される。
【０１００】
このようにして、転写紙Ｐがニップを通過すると、２次転写バイアスローラ６０５に印加されている転写バイアスにより、中間転写ベルト５０１上のトナー像が転写紙Ｐ上に転写される。転写紙Ｐは、転写紙ガイド板６０１に沿って搬送されて、除電チャージャ６０６との対向部を通過することにより除電された後、ベルト搬送装置２１０により定着装置２７０に搬送される。そして、転写紙Ｐは、定着装置２７０の定着ローラ２７１、２７２のニップでトナー像が定着された後、排出ローラ（不図示）により送り出され、コピートレイ（不図示）に表向きにスタックされる。
【０１０１】
なお、定着装置２７０は、ベルト構成部を備えることもできる。
【０１０２】
トナー像が転写された後の中間転写ベルト５０１の外周面に残留した残留トナーは、クリーニングブレード５０４によりクリーニングされる。
【０１０３】
クリーニングブレード５０４は、クリーニング部材離接機構（不図示）により、中間転写ベルト５０１の外周面に対して、所定のタイミングで接離されるように構成されている。
【０１０４】
中間転写ベルト５０１が移動する方向に対して、クリーニングブレード５０４の上流側には、中間転写ベルト５０１の外周面に対して接離するトナーシール部材５０２が設けられている。トナーシール部材５０２は、中間転写ベルト５０１をクリーニングする時に、クリーニングブレード５０４から落下したトナーを受け止めて、トナーが転写紙Ｐの搬送経路上に飛散するのを防止している。トナーシール部材５０２は、クリーニング部材離接機構により、クリーニングブレード５０４と共に、中間転写ベルト５０１の外周面に対して接離される。
【０１０５】
このようにしてクリーニングされた中間転写ベルト５０１の外周面には、潤滑剤塗布ブラシ５０５により削り取られた潤滑剤５０６が塗布される。
【０１０６】
潤滑剤５０６は、例えば、ステアリン酸亜鉛等の固形体からなり、潤滑剤塗布ブラシ５０５に接触するように設置されている。
【０１０７】
また、中間転写ベルト５０１の外周面に残留した電荷は、中間転写ベルト５０１の外周面に接触している除電ブラシ（不図示）により印加される除電バイアスにより除去される。ここで、潤滑剤塗布ブラシ５０５及び除電ブラシは、それぞれ接離機構（不図示）により、所定のタイミングで、中間転写ベルト５０１の外周面に対して接離されるように構成されている。
【０１０８】
ここで、リピートコピーの時、感光体ドラム２００は、１枚目のＹトナー像を形成した後、所定のタイミングで、２枚目のＫトナー像を形成する。また、中間転写ベルト５０１は、１枚目のトナー像が転写紙Ｐに転写された後、２枚目のＫトナー像が転写される。その後は、１枚目と同様の動作で画像が形成される。
【０１０９】
なお、３色コピーモード、２色コピーモードの場合は、指定された色と回数の分について、上記と同様の動作で画像が形成される。
【０１１０】
また、単色コピーモードの場合は、所定の枚数が終了するまでの間、リボルバ現像ユニット２３０の所定の色の現像器のみが現像位置にセットされ、クリーニングブレード５０４を中間転写ベルト５０１に接触させたままの状態で画像が形成される。
【０１１１】
図３に、画像形成装置の他の例として、ブラック（Ｋ）、イエロー（Ｙ）、マゼンタ（Ｍ）、シアン（Ｃ）のトナー像を形成する感光体ドラム２１Ｋ、２１Ｙ、２１Ｍ、２１Ｃを有する４ドラム型のデジタルカラープリンタを示す。
【０１１２】
プリンタ本体１０は、電子写真方式によるカラー画像を形成するための画像書き込み部１２、画像形成部１３、給紙部１４から構成されている。画像データを基に、画像処理部（不図示）で画像処理して各色の画像信号に変換し、画像書き込み部１２に送信する。画像書き込み部１２は、レーザ光源、回転多面鏡等の偏向器、走査結像光学系及びミラー群からなるレーザ走査光学系であり、各色の画像信号に対応した４つの書き込み光路を有し、画像形成部１３の各色毎に設けられている感光体２１Ｋ、２１Ｍ、２１Ｙ、２１Ｃに各色の画像信号に応じて、露光する。
【０１１３】
画像形成部１３は、感光体２１Ｋ、２１Ｍ、２１Ｙ、２１Ｃを備えている。
【０１１４】
感光体としては、通常、ＯＰＣ感光体が用いられる。
【０１１５】
感光体２１Ｋ、２１Ｍ、２１Ｙ、２１Ｃの周囲には、帯電装置、画像書き込み部１２、現像装置２０Ｋ、２０Ｍ、２０Ｙ、２０Ｃ、１次転写バイアスローラ２３Ｋ、２３Ｍ、２３Ｙ、２３Ｃ、クリーニング装置（不図示）及び除電装置（不図示）が設置されている。
【０１１６】
現像装置２０Ｋ、２０Ｍ、２０Ｙ、２０Ｃには、２成分磁気ブラシ現像方式が用いられている。
【０１１７】
中間転写ベルト２２（図１参照）は、感光体２１Ｋ、２１Ｍ、２１Ｙ、２１Ｃと、１次転写バイアスローラ２３Ｋ、２３Ｍ、２３Ｙ、２３Ｃとの間に介在し、各色の感光体上に形成された各色のトナー像が順次転写されて重ね合わされる。
【０１１８】
一方、転写紙Ｐは、給紙部１４から給紙された後、レジストローラ１６を介して、転写搬送ベルト５０に担持される。そして、中間転写ベルト２２と転写搬送ベルト５０が接触するところで、中間転写ベルト２２上に転写されたトナー像が２次転写バイアスローラ６０により転写紙Ｐに転写される。トナー像が転写された転写紙Ｐは、転写搬送ベルト５０により定着装置１５に搬送され、定着装置１５によりトナー像が定着された後、プリンタ本体１０から排出される。
【０１１９】
なお、中間転写ベルト２２上に残留したトナーは、クリーニング部材２５によりクリーニングされる。
【０１２０】
中間転写ベルト２２が移動する方向に対して、クリーニング部材２５の下流側には、潤滑剤塗布装置２７が設置されている。
【０１２１】
潤滑剤塗布装置２７は、固形潤滑剤と、中間転写ベルト２２に摺擦して固形潤滑剤を塗布する導電性ブラシで構成されている。
【０１２２】
導電性ブラシは、中間転写ベルト２２に常時接触して、中間転写ベルト２２に固形潤滑剤を塗布する。
【０１２３】
固形潤滑剤は、中間転写ベルト２２のクリーニング性を向上させ、フィルミィングの発生を防止するため、中間転写ベルト２２の耐久性を向上させることができる。
【実施例】
【０１２４】
以下、実施例に基づいて、本発明をさらに具体的に説明するが、本発明は、実施例により制限されない。なお、部は、質量部である。
【０１２５】
［実施例１］
＜基体用塗布液の調製＞
ビーズミルを用いて、ｐＨが３、揮発分が１４％の酸性カーボンブラックＳｐｅｃｉａｌＢｌａｃｋ４（オリオンエンジニアドカーボンズ社製）１５部をＮ−メチル−２−ピロリドン８５部中に分散させ、酸性カーボンブラックの分散液を得た。
【０１２６】
ポリイミド樹脂前駆体であるポリアミック酸を主成分とするポリイミドワニスとしての、Ｕ−ワニスＡ（宇部興産社製）とＵ−ワニスＳ（宇部興産社製）を固形分比６：４で混合した。次に、酸性カーボンブラックの分散液を、ポリアミック酸に対する酸性カーボンブラックの質量比が０．１７になるように加えた後、攪拌混合して、基体用塗布液を得た。
【０１２７】
＜基体の形成＞
外径が３７５ｍｍ、長さが３６０ｍｍであり、外面がブラスト処理により粗面化されている金属製の円筒型を５０ｒｐｍで回転させながら、ディスペンサーを用いて、均一に流延するように基体用塗布液を塗布した。塗膜が満遍なく広がった時点で、回転数を１００ｒｐｍに増加した後、熱風循環乾燥機に導入して、１１０℃まで徐々に昇温して６０分間加熱した。さらに、２００℃まで昇温して２０分間加熱した後、回転を停止し、徐冷して熱風循環乾燥機から取り出した。次に、乾燥した塗膜が形成された円筒型を加熱炉（焼成炉）に導入して、段階的に３６０℃まで昇温して６０分間加熱（焼成）した後、冷却し、厚さが６０μｍのポリイミドを含む基体を形成した。
【０１２８】
＜表層用塗布液の調製＞
ｐＨが３．５、揮発分が１．５％の酸性カーボンブラックＭＡ１００（三菱化学社製）１２部をシクロヘキサノン８８部中で分散させ、酸性カーボンブラックの分散液を得た。
【０１２９】
修飾ポリロタキサン−グラフト−ポリカプロラクトン（ＣＡＳ  Ｎｏ．９２８０４５−４５−８）セルムスーパーポリマーＳＨ３４００Ｐ（アドバンスト・ソフトマテリアルズ社製）をシクロヘキサノン中に溶解させ、修飾ポリロタキサン−グラフト−ポリカプロラクトンの溶液を得た。
【０１３０】
ここで、修飾ポリロタキサン−グラフト−ポリカプロラクトンは、ポリカプロラクトンによりグラフト変性されているポリロタキサンであり、ポリロタキサンは、直鎖状分子がポリエチレングリコールであり、封鎖基がアダマンチル基であり、環状分子がヒドロキシルプロピル基を有するシクロデキストリンである。
【０１３１】
修飾ポリロタキサン−グラフト−ポリカプロラクトンの溶液に、ヘキサメチレンジイソシアネート系ポリイソシアネート（ブロックイソシアネート）のデュラネートＴＰＡ−Ｂ８０Ｅ（旭化成ケミカル社製）を、ヒドロキシル基に対するイソシアネート基のモル比が１．０５となるように加えた。次に、全固形分に対する酸性カーボンブラックの質量比が０．１となるように、酸性カーボンブラックの分散液を加えて、表層用塗布液を得た。
【０１３２】
＜表層の形成＞
ポリイミドを含む基体が形成された円筒型を５０ｒｐｍで回転させながら、表層用塗布液をノズルから連続的に吐出して円筒型の軸方向に移動させ、螺旋状に塗布した。次に、表層用塗布液が塗布された円筒型を１００ｒｐｍで回転させながら、熱風循環乾燥機に導入して、昇温速度３℃／ｍｉｎで１５０℃まで昇温して３０分間加熱して、厚さが１００μｍの表層を形成した。さらに、円筒型から、表層が形成されている基体を取り外して、中間転写ベルトを得た。中間転写ベルトは、１０℃、１５％ＲＨにおける表面抵抗率の常用対数値が１１．３［Ｌｏｇ（Ω／□）］であり、２７℃、８０％ＲＨにおける表面抵抗率の常用対数値が１０．９［Ｌｏｇ（Ω／□）］であった。
【０１３３】
なお、基体及び表層の厚さは、走査型電子顕微鏡（ＳＥＭ）を用いて、中間転写ベルトの断面を観察することにより測定される１０箇所の厚さの平均値である。
【０１３４】
また、中間転写体の表面抵抗率は、ハイレスタＭＣＰ−ＨＴ４５０（三菱化学アナリテック社製）を用いて、表層が形成されている側に５００Ｖの電圧を印加して１０秒後に読み取られる１０箇所の表面抵抗率の平均値である。
【０１３５】
［実施例２］
表層用塗布液を調製する際に、酸性カーボンブラックとして、ｐＨが３、揮発分が１４％のＳｐｅｃｉａｌＢｌａｃｋ４（オリオンエンジニアドカーボンズ社製）を用い、全固形分に対する酸性カーボンブラックの質量比を０．１６に変更した以外は、実施例１と同様にして、中間転写ベルトを得た。中間転写ベルトは、１０℃、１５％ＲＨにおける表面抵抗率の常用対数値が１１．４［Ｌｏｇ（Ω／□）］であり、２７℃、８０％ＲＨにおける表面抵抗率の常用対数値が１０．５［Ｌｏｇ（Ω／□）］であった。
【０１３６】
［実施例３］
表層用塗布液を調製する際に、酸性カーボンブラックとして、ｐＨが２．５、揮発分が１６．５％のＣｏｌｏｒ  Ｂｌａｃｋ  ＦＷ２（オリオンエンジニアドカーボンズ社製）を用い、全固形分に対する酸性カーボンブラックの質量比を０．１９に変更した以外は、実施例１と同様にして、中間転写ベルトを得た。中間転写ベルトは、１０℃、１５％ＲＨにおける表面抵抗率の常用対数値が１１．６［Ｌｏｇ（Ω／□）］であり、２７℃、８０％ＲＨにおける表面抵抗率の常用対数値が１０．３［Ｌｏｇ（Ω／□）］であった。
【０１３７】
［実施例４］
表層用塗布液を調製する際に、酸性カーボンブラックとして、ｐＨが２．５、揮発分が２０％のＣｏｌｏｒ  Ｂｌａｃｋ  ＦＷ２００（オリオンエンジニアドカーボンズ社製）を用い、全固形分に対する酸性カーボンブラックの質量比を０．２５に変更した以外は、実施例１と同様にして、中間転写ベルトを得た。中間転写ベルトは、１０℃、１５％ＲＨにおける表面抵抗率の常用対数値が１１．８［Ｌｏｇ（Ω／□）］であり、２７℃、８０％ＲＨにおける表面抵抗率の常用対数値が９．９［Ｌｏｇ（Ω／□）］であった。
【０１３８】
［実施例５］
表層の厚さを２０μｍに変更した以外は、実施例１と同様にして、中間転写ベルトを得た。中間転写ベルトは、１０℃、１５％ＲＨにおける表面抵抗率の常用対数値が１１．３［Ｌｏｇ（Ω／□）］であり、２７℃、８０％ＲＨにおける表面抵抗率の常用対数値が１０．９［Ｌｏｇ（Ω／□）］であった。
【０１３９】
［実施例６］
表層の厚さを３５０μｍに変更した以外は、実施例１と同様にして、中間転写ベルトを得た。中間転写ベルトは、１０℃、１５％ＲＨにおける表面抵抗率の常用対数値が１１．３［Ｌｏｇ（Ω／□）］であり、２７℃、８０％ＲＨにおける表面抵抗率の常用対数値が１０．９［Ｌｏｇ（Ω／□）］であった。
【０１４０】
［実施例７］
＜基体用塗布液の調製＞
ビーズミルを用いて、酸性カーボンブラックＭＡ７７（三菱化学社製）をＮ−メチル−２−ピロリドン中に分散させ、酸性カーボンブラックの分散液を得た。
【０１４１】
ポリアミドイミドを主成分とするポリアミドイミドワニスとしての、バイロマックスＨＲ−１６ＮＮ（東洋紡績社製）に、酸性カーボンブラックの分散液を、ポリアミドイミドに対する酸性カーボンブラックの質量比が０．２４になるように加えた後、攪拌混合して、基体用塗布液を得た。
【０１４２】
＜基体の形成＞
外径が３７５ｍｍ、長さが３６０ｍｍであり、外面がブラスト処理により粗面化されている金属製の円筒型を５０ｒｐｍで回転させながら、ディスペンサーを用いて、均一に流延するように基体用塗布液を塗布した。塗膜が満遍なく広がった時点で、回転数を１００ｒｐｍに増加した後、熱風循環乾燥機に導入して、１１０℃まで徐々に昇温して６０分間加熱した。さらに、２００℃まで昇温して２０分間加熱した後、回転を停止し、徐冷して熱風循環乾燥機から取り出した。次に、乾燥した塗膜が形成された円筒型を加熱炉（焼成炉）に導入して、段階的に２５０℃まで昇温して６０分間加熱（焼成）した後、冷却し、厚さが６０μｍのポリアミドイミドを含む基体を形成した。
【０１４３】
＜表層の形成＞
ポリイミドを含む基体が形成された円筒型の代わりに、ポリアミドイミドを含む基体を用いた以外は、実施例１と同様にして、中間転写ベルトを得た。中間転写ベルトは、１０℃、１５％ＲＨにおける表面抵抗率の常用対数値が１１．３［Ｌｏｇ（Ω／□）］であり、２７℃、８０％ＲＨにおける表面抵抗率の常用対数値が１０．８［Ｌｏｇ（Ω／□）］であった。
【０１４４】
［比較例１］
表層用塗布液を調製する際に、酸性カーボンブラックを加えない以外は、実施例１と同様にして、中間転写ベルトを得た。中間転写ベルトは、１０℃、１５％ＲＨにおける表面抵抗率の常用対数値が１２．５［Ｌｏｇ（Ω／□）］であり、２７℃、８０％ＲＨにおける表面抵抗率の常用対数値が９．１［Ｌｏｇ（Ω／□）］であった。
【０１４５】
［比較例２］
表層用塗布液を調製する際に、酸性カーボンブラックの代わりに、ｐＨが９．０、揮発分が０．５％の塩基性カーボンブラック（ケッチェンブラック）ＥＣ３００Ｊ（ライオン化学社製）を用い、全固形分に対する塩基性カーボンブラックの質量比を０．０２にした以外は、実施例１と同様にして、中間転写ベルトを得た。中間転写ベルトは、１０℃、１５％ＲＨにおける表面抵抗率の常用対数値が１２．５［Ｌｏｇ（Ω／□）］であり、２７℃、８０％ＲＨにおける表面抵抗率の常用対数値が９．２［Ｌｏｇ（Ω／□）］であった。
【０１４６】
［比較例３］
表層用塗布液を調製する際に、酸性カーボンブラックの代わりに、ｐＨが７．０、揮発分が１．０％の中性カーボンブラック＃３３５０Ｂ（三菱化学社製）を用い、全固形分に対する中性カーボンブラックの質量比を０．１２にした以外は、実施例１と同様にして、中間転写ベルトを得た。中間転写ベルトは、１０℃、１５％ＲＨにおける表面抵抗率の常用対数値が１２．１［Ｌｏｇ（Ω／□）］であり、２７℃、８０％ＲＨにおける表面抵抗率の常用対数値が９．８［Ｌｏｇ（Ω／□）］であった。
【０１４７】
表１に、中間転写ベルトの特性を示す。
【０１４８】
【表１】
2015232589.tif 000003
次に、中間転写体の画像濃度のムラ及び環境による画像濃度の変化を評価した。
【０１４９】
［画像濃度のムラ］
中間転写ベルトをｉｍａｇｉｏ  ＭＰＣ７５０１（リコー社製）に搭載して、画像を形成し、画像濃度のムラを評価した。具体的には、１０℃、１５％ＲＨ及び２７℃、８０％ＲＨで、シアンとマゼンタのベタ画像を１０枚ずつ出力した後、最も悪いサンプルを目視で観察した。用紙としては、ＦＣ和紙タイプ＜さざ波＞（リコー社製）を使用した。ここで、ＦＣ和紙タイプ＜さざ波＞（リコー社製）は、和紙風に凹凸模様がある粗い紙である。なお、画像濃度のムラが確認できない場合を○、画像濃度のムラが一部確認できるが、使用可能なレベルである場合を△、画像濃度のムラが大きく、使用不可能なレベルである場合を×として、判定した。
【０１５０】
［温湿度環境による画像濃度の変化］
中間転写ベルトを図３の画像形成装置に搭載して、画像を形成し、温湿度環境による画像濃度の変化を評価した。具体的には、１０℃、１５％ＲＨ及び２７℃、８０％ＲＨで、ブルーのベタ画像を形成した後、Ｘ-ｒｉｔｅ（エックスライト社製）を用いて、画像濃度ＩＤを測定した。用紙としては、ＦＣ和紙タイプ＜さざ波＞（リコー社製）を使用した。なお、温湿度環境による画像濃度の差が０．２未満である場合を○、０．２以上０．５未満である場合を△、０．５以上である場合を×として、判定した。
【０１５１】
表２に、中間転写体の画像濃度のムラ及び温湿度環境による画像濃度の変化の評価結果を示す。
【０１５２】
【表２】
2015232589.tif 000004
表２から、実施例１〜７の中間転写ベルトは、粗い紙に画像を形成しても、画像濃度のムラ及び温湿度環境による画像濃度の変化が小さいことがわかる。
【０１５３】
これに対して、比較例１の中間転写ベルトは、酸性カーボンブラックを含まない表層が形成されているため、粗い紙に画像を形成すると、温湿度環境による画像濃度の変化が大きい。
【０１５４】
また、比較例２、３の中間転写ベルトは、酸性カーボンブラックの代わりに、塩基性カーボンブラック、中性カーボンブラックを含む表層が形成されているため、粗い紙に画像を形成すると、画像濃度のムラ及び温湿度環境による画像濃度の変化が大きい。
【符号の説明】
【０１５５】
１１    基体
１２    表層
２２、５０１    中間転写ベルト
【先行技術文献】
【特許文献】
【０１５６】
【特許文献１】特開２０１３−２９６３２号公報
【図１】
2015232589.tif 000005
【図２】
2015232589.tif 000006
【図３】
2015232589.tif 000007